(57)【要約】【課題】  電気スズ合金メッキ方法において、簡便な操作で陽極での置換析出と、メッキ浴のスズイオン濃度の増大を円滑に防止する。【解決手段】  スズとスズより貴な金属との合金を電析させるスズ合金電気メッキ方法において、陽極室をアニオン交換膜を介してメッキ槽から隔離し、陽極室にスズを材質とする陽極を臨ませ、当該陽極室内にスズメッキ液、酸又はその塩を収容し、メッキ槽内にスズ合金メッキ液を収容して電気メッキを行う電気スズ合金メッキ方法である。カチオンを透過しないアニオン交換膜によりスズより貴な金属と陽極を隔離するため、貴な金属カチオンはアニオン交換膜で移動を阻止され、貴な金属が陽極で置換析出することを防止できる。また、スズイオンが陰極側に移動するのをアニオン交換膜で阻止し、メッキ浴のスズ濃度の上昇をなくせる。【選択図】  なし【特許請求の範囲】
【請求項１】
スズとスズより貴な金属との合金を電析させるスズ合金電気メッキ方法において、
陽極室をアニオン交換膜を介してメッキ槽から隔離し、陽極室にスズを材質とする陽極を臨ませるとともに、当該陽極室内にスズメッキ液、酸又はその塩を収容し、メッキ槽内にスズ合金メッキ液を収容して電気メッキを行うことを特徴とする電気スズ合金メッキ方法。
【請求項２】
スズより貴な金属が銀、ビスマス、銅、インジウム、金、白金及びパラジウムからなる群より選ばれる一種以上であることを特徴とする請求項１に記載の電気スズ合金めっき方法。
【請求項３】
メッキ槽内にアニオン交換膜で隔離した陽極室を形成し、陽極室にスズを材質とする陽極を臨ませるとともに、当該陽極室内にスズメッキ液、酸又はその塩を収容し、メッキ槽内にスズ合金メッキ液を収容することを特徴とする電気スズ合金メッキ装置。
【請求項４】
請求項１又は２の電気スズ合金メッキ方法を用いて、スズ合金メッキ皮膜を素地上に施した電子部品。
【発明の詳細な説明】
【技術分野】
【０００１】
本発明は電気スズ合金メッキ方法に関して、スズより貴な金属の陽極への置換析出と、陽極からのスズの電解溶出によるメッキ層のスズ濃度の過剰な上昇を円滑に防止できるものを提供する。
【背景技術】
【０００２】
スズ又はスズ合金メッキはハンダ付け性、耐食性等に優れることから、電子部品や自動車部品などの工業メッキ分野に汎用されているが、環境保全や安全性の見地からスズ−鉛合金メッキは規制の対象となり、また、スズメッキはホイスカー発生の問題があることから、鉛を含まないスズ合金メッキの開発が強く要望されている。
【０００３】
鉛フリーのスズ合金メッキ方法の従来技術を挙げると、次の通りである。
(1)特許文献１
メッキ槽内の陽極をカチオン交換膜で形成されたアノードバック又はボックスで隔離し、アノードバック又はボックス内のスズイオン濃度をスズ合金メッキ液の金属濃度より高くすることにより、アノードボックス内のメッキ液のスズイオンがカチオン交換膜を通ってメッキ槽に移動し、このために、貴な金属イオン(例えば、ビスマスや銀のイオン)が陽極に移動して金属析出(置換析出)することを防止しようとするスズ合金メッキ方法が開示されている(段落７及び９参照)。
【０００４】
(2)特許文献２
陽極での置換析出を防止し、且つ経済的な電解析出を行うことを目的として、電解槽の外に、溶解槽を独立して別途設け、その際の陽極電流密度を高く設定し、溶解槽をカチオン交換膜で陽極室と陰極室に区画して、当該溶解槽でスズを陽極電解溶出させて、溶解槽の陽極室に溶出したスズを電解槽に補給するように構成したスズ合金メッキ方法が開示されている。
また、電気スズ−銀系合金メッキ方法において、陽極表面或は陽極近傍で生成したメッキに悪影響を及ぼす成分が陽極室からメッキ液に移動することを防ぐと同時に、スズ及び(又は)銀イオンのみを陰極室に供給するために、上記特許文献１〜２と同様にカチオン交換膜を使用したものとして、特許文献３がある。
【特許文献１】特許第３３６８８６０号公報
【特許文献２】特開２００３−１０５５８１号公報
【特許文献３】特開平１１−２１６９２号公報
【発明の開示】
【発明が解決しようとする課題】
【０００５】
一般に、スズと、スズより貴な金属、例えばビスマスとの合金を電析させるスズ合金電気メッキにおいては以下の問題がある。
先ず、スズと貴な金属との電極電位差によって、貴な金属が陽極に置換析出して、メッキに使われること無く消耗するという問題である。この場合、置換した貴な金属が陽極から剥がれ落ち、メッキ液中に浮遊してメッキ表面に付着し、ブツやピットの多い質の劣るメッキしか得られないという問題も発生する。
さらに、電気メッキに際し、スズ陽極の電流効率は通常１００％であるが、陰極電流効率はせいぜい８０％位であるので、スズイオンの溶出量の方がスズ合金皮膜に用いられるスズの消耗量よりも多くなり、電解中にメッキ浴のスズイオン濃度が所定濃度以上に高まってしまい、希釈水を加えるためにメッキ浴がオーバーフローしてしまうという問題がある。このようなスズイオン濃度の増加を防止するためには不溶性陽極を用いれば良いが、不溶性陽極を用いると発生する酸素ガス等によりメッキ浴に添加した界面活性剤や光沢剤などの添加剤が分解したり、二価のスズイオンが酸化されるという別の問題が発生してしまう。
【０００６】
上記特許文献１では、陽極をカチオン交換膜で形成したアノードバック又はボックスで隔離するため、貴な金属の置換析出は低減される反面、基本的にカチオンはカチオン交換膜を透過可能であるため、陽極から溶出したＳｎ2+がカチオン交換膜を透過してメッキ槽に移動し、スズイオン濃度が増大してしまう問題は依然として解消するには至らないうえ、貴な金属イオン(例えば、Ｂｉ3+)はカチオン交換膜を透過できるため、陽極に置換析出するのを完全には阻止できないという実情がある(後述の試験例参照)。また、アノードバック又はボックス内にスズ合金メッキ液の金属濃度より高濃度のスズメッキ液を導入するという操作の煩雑さもある。
特許文献２では、電解槽に溶解槽を別途設け、陽極電流密度を高く制御する必要があることから、電解槽の陽極での置換析出は防止できる反面、装置全体が複雑になり、メッキ操作も煩雑である。
本発明は、電気スズ合金メッキ方法において、簡便な操作で陽極での置換析出と、メッキ浴のスズイオン濃度の増大を円滑に防止することを技術的課題とする。
【課題を解決するための手段】
【０００７】
本発明者らは、イオン交換膜のうちでも、特許文献１〜２のようなカチオン交換膜ではなく、基本的にアニオンだけを選択透過し、カチオンを透過しないアニオン交換膜に着目して、このアニオン交換膜をスズ合金メッキ浴に利用することを着想して、本発明を完成した。
【０００８】
即ち、本発明１は、スズとスズより貴な金属との合金を電析させるスズ合金電気メッキ方法において、
陽極室をアニオン交換膜を介してメッキ槽から隔離し、陽極室にスズを材質とする陽極を臨ませるとともに、当該陽極室内にスズメッキ液、酸又はその塩を収容し、メッキ槽内にスズ合金メッキ液を収容して電気メッキを行うことを特徴とする電気スズ合金メッキ方法である。
【０００９】
本発明２は、上記本発明１において、スズより貴な金属が銀、ビスマス、銅、インジウム、金、白金及びパラジウムからなる群より選ばれる一種以上であることを特徴とする電気スズ合金めっき方法である。
【００１０】
本発明３は、メッキ槽内にアニオン交換膜で隔離した陽極室を形成し、陽極室にスズを材質とする陽極を臨ませるとともに、当該陽極室内にスズメッキ液、酸又はその塩を収容し、メッキ槽内にスズ合金メッキ液を収容する事を特徴とする電気スズ合金メッキ装置である。
【００１１】
本発明４は、上記本発明１又は２の電気スズ合金メッキ方法を用いて、スズ合金メッキ皮膜を素地上に施した電子部品である。
【発明の効果】
【００１２】
(1)アニオン交換膜によりスズより貴な金属と陽極を隔離するため、当該貴な金属カチオンはアニオン交換膜で移動が阻止され、貴な金属が陽極で置換析出するという従来の問題を根本的に解消できる。これにより、この貴な金属がメッキ液中に剥がれ落ちてメッキ皮膜に付着し、メッキの品質を落とすという問題もなくなる。
ちなみに、本発明では、陽極室をアニオン交換膜で隔離し、陽極室内にスズメッキ液又は酸などを収容するだけなので、アノードバック又はボックス内に高濃度のスズメッキ液を導入する上記特許文献１の操作の煩雑さも、或は、電解槽に溶解槽を別途設け、陽極電流密度を高く制御する上記特許文献２の装置の複雑さと操作の煩雑さもなく、メッキ装置とその操作を簡略化できる。
【００１３】
(2)スズを材質とする陽極をアニオン交換膜で陰極から隔離するため、陽極から溶出したスズカチオンが陰極に移動するのを阻止でき、電解中にメッキ液のスズイオン濃度が適正濃度以上に高まることがない。このスズイオン濃度の過剰な上昇がないことから、不溶性陽極を使用する必要もないので、酸素ガスなどは発生せず、メッキ液に含有した界面活性剤や光沢剤等の添加剤の分解がなく、また、２価のスズイオンが４価イオンに酸化促進されることを防止できる。
この場合、アニオン交換膜で隔離された陽極室で生じた濃厚なスズ酸性水溶液は、析出で消耗した陰極側のメッキ槽に補給することができる。これはメッキ槽内での陽極室から陰極側への液の移動的な補給であり、外部から新たに補給するわけではないため、メッキ槽の液量が増加する問題もない。
【発明を実施するための最良の形態】
【００１４】
本発明は、第一に、陽極室をアニオン交換膜を介してメッキ槽から隔離し、陽極室内にスズメッキ液、酸又はその塩を収容し、メッキ槽内にスズ合金メッキ液を収容した電気スズ合金メッキ方法であり、第二に、メッキ槽の陽極室をアニオン交換膜で隔離した同メッキ装置であり、第三に、このメッキ方法で素地上にスズ合金皮膜を形成した電子部品である。
【００１５】
図１は本発明の電気スズ合金メッキ装置(即ち、上記第二の発明)の概略正面図である。
同メッキ装置１０は函型のメッキ槽１の左右寄りに隔壁状のアニオン交換膜４・４を立設して、当該アニオン交換膜４によりメッキ槽１の内部を左右の陽極室２・２と中央部の陰極室３に３分割する。陽極室２はアニオン交換膜４を介して陰極室３から隔離され、陽極室２にはスズを材質とする陽極５を、また、陰極室３には被メッキ物６を陰極として夫々臨ませる。陽極室２には酸、その塩又はスズメッキ液を収容し、陰極室３にはスズ合金メッキ液を収容する。符号７は陽極５から溶出した高濃度のスズイオンを含む酸性水溶液を搬送ポンプ８により陽極室２から陰極室３に送給するための補給路である。符号９は補給路７に付設した流量調整弁である。
図２は図１とは別形態のスズ合金メッキ装置であり、隔壁状のアニオン交換膜でメッキ槽内を３区分するのに替えて、左右の陽極５を有底筒状(即ちボックス状)のアニオン交換膜４で夫々下から囲繞するように遊嵌したものである。この場合には、有底筒内の空間だけが陽極室２となり、他のメッキ槽１内はすべて陰極室３である。
【００１６】
本発明のスズ合金はスズとスズより貴な金属との合金であり、基本的に鉛フリーのスズ合金である。
本発明２に示すように、スズより貴な金属は銀、ビスマス、銅、インジウム、金、白金及びパラジウムからなる群より選ばれる一種以上である。従って、スズ合金の具体例を挙げると、スズ−銀合金、スズ−ビスマス合金、スズ−銅合金、スズ−インジウム合金、スズ−金合金、スズ−白金合金、スズ−パラジウム合金の２元合金、スズ−銅−ビスマス合金などの３元合金、或は他の多元合金であり、スズ−銀合金、スズ−ビスマス合金、スズ−銅合金、スズ−インジウム合金、スズ−金合金が好ましい。
【００１７】
図１又は図２の陰極室３に収容するスズ合金メッキ浴は基本的に可溶性第一スズ塩、貴な金属の可溶性塩、酸又はその塩、メッキ浴を安定させるための錯化剤を含み、その他必要に応じて、界面活性剤、光沢剤、酸化防止剤などの各種添加剤を含む。
上記可溶性第一スズ塩は基本的に水中でＳｎ2+を発生させる有機又は無機のスズ塩であり、具体的には、メタンスルホン酸、エタンスルホン酸、２−ヒドロキシエタンスルホン酸、２−プロパノールスルホン酸、スルホコハク酸、ｐ−フェノールスルホン酸などの有機スルホン酸の第一スズ塩を初め、ホウフッ化第一スズ、硫酸第一スズ、酸化第一スズ、ピロリン酸スズ、スルファミン酸スズ、塩化第一スズ、亜スズ酸塩などが挙げられる。
上記可溶性第一スズ塩は単用又は併用でき、そのメッキ浴に対する含有量は金属換算で０.５〜３００ｇ／Ｌが適当であり、好ましくは１〜１２０ｇ／Ｌである。
【００１８】
上記貴な金属の可溶性塩としては、メッキ浴中で相当する特定金属のイオンを生成する任意の無機又は有機の塩を意味し、具体的には、Ｂｉ3+、Ｃｕ2+、Ａｇ+、Ｉｎ3+、Ａｕ+、Ｐｄ2+などの各種金属イオンを生成する任意の塩をいう。難溶性塩であってもこれらのイオンを微量含有できれば良いので排除されない。
例えば、可溶性ビスマス塩は、硫酸ビスマス、酸化ビスマス、塩化ビスマス、臭化ビスマス、硝酸ビスマス、有機スルホン酸のビスマス塩、スルホコハク酸のビスマス塩などである。
可溶性銅塩は、有機スルホン酸銅を初め、硫酸銅、塩化銅、臭化銅、リン酸銅、ピロリン酸銅、酢酸銅、クエン酸銅、グルコン酸銅、酒石酸銅、コハク酸銅、スルファミン酸銅、ホウフッ化銅などである。
可溶性銀塩は、有機スルホン酸銀を初め、シアン化銀、ホウフッ化銀、硫酸銀、亜硫酸銀、炭酸銀、スルホコハク酸銀、硝酸銀、クエン酸銀、酒石酸銀、グルコン酸銀、シュウ酸銀、酸化銀、酢酸銀などである。
可溶性インジウム塩は塩化インジウム、硫酸インジウム、酸化インジウム、有機スルホン酸のインジウム塩などが挙げられ、他の上記特定金属の可溶性塩も、これらと同様に、酸化物、ハロゲン化物、無機酸又は有機酸の塩などが挙げられる。
上記貴な金属の可溶性塩は単用又は併用でき、そのメッキ浴に対する含有量は金属換算で銅の場合には０.００５〜３０ｇ／Ｌが適当であり、好ましくは０.０１〜５ｇ／Ｌであり、ビスマス、銀、インジウム、金、パラジウムの場合には０.０１〜３０ｇ／Ｌが適当であり、好ましくは０.０５〜１０ｇ／Ｌである。
【００１９】
上記浴ベースとしての酸又はその塩は、基本的に有機酸浴、無機酸浴、或はそのアルカリ金属塩、アルカリ土類金属塩、アンモニウム塩、アミン塩などである。上記有機酸としては、有機スルホン酸、脂肪族カルボン酸などが挙げられ、無機酸としては、硫酸、塩酸、ホウフッ化水素酸、ケイフッ化水素酸、スルファミン酸などが挙げられる。このなかでは、硫酸浴を初め、スズの溶解性、排水処理の容易性などの見地から有機スルホン酸又はその塩の浴も好ましい。
上記酸又はその塩は単用又は併用でき、その含有量は０.１〜５ｍｏｌ／Ｌが適当であり、好ましくは０.３〜３ｍｏｌ／Ｌである。
【００２０】
上記有機スルホン酸は、アルカンスルホン酸、アルカノールスルホン酸、スルホコハク酸、芳香族スルホン酸などであり、アルカンスルホン酸としては、化学式ＣnＨ2n+1ＳＯ3Ｈ(例えば、ｎ=１〜１１)で示されるものが使用でき、具体的には、メタンスルホン酸、エタンスルホン酸、１―プロパンスルホン酸、２―プロパンスルホン酸、１―ブタンスルホン酸、２―ブタンスルホン酸、ペンタンスルホン酸などが挙げられる。
【００２１】
上記アルカノールスルホン酸としては、化学式
ＣmＨ2m+1-ＣＨ(ＯＨ)-ＣpＨ2p-ＳＯ3Ｈ(例えば、ｍ=０〜６、ｐ=１〜５)
で示されるものが使用でき、具体的には、２―ヒドロキシエタン―１―スルホン酸(イセチオン酸)、２―ヒドロキシプロパン―１―スルホン酸(２−プロパノールスルホン酸)、２―ヒドロキシブタン―１―スルホン酸、２―ヒドロキシペンタン―１―スルホン酸などの外、１―ヒドロキシプロパン―２―スルホン酸、３―ヒドロキシプロパン―１―スルホン酸、４―ヒドロキシブタン―１―スルホン酸、２―ヒドロキシヘキサン―１―スルホン酸などが挙げられる。
【００２２】
上記芳香族スルホン酸は、基本的にベンゼンスルホン酸、アルキルベンゼンスルホン酸、フェノールスルホン酸、ナフタレンスルホン酸、アルキルナフタレンスルホン酸、ナフトールスルホン酸などであり、具体的には、１−ナフタレンスルホン酸、２−ナフタレンスルホン酸、トルエンスルホン酸、キシレンスルホン酸、ｐ−フェノールスルホン酸、クレゾールスルホン酸、スルホサリチル酸、ニトロベンゼンスルホン酸、スルホ安息香酸、ジフェニルアミン−４−スルホン酸などが挙げられる。
上記有機スルホン酸では、メタンスルホン酸、エタンスルホン酸、２−プロパノールスルホン酸、２−ヒドロキシエタンスルホン酸、フェノールスルホン酸、クレゾールスルホン酸などが好ましい。
【００２３】
上記錯化剤は前述したようにメッキ浴の安定化のために用いられ、また、スズより貴な金属に錯化することにより、この貴な金属と共にスズを円滑に共析化するために添加される。
上記錯化剤は、オキシカルボン酸、ポリカルボン酸、モノカルボン酸などであり、具体的には、グルコン酸、クエン酸、グルコヘプトン酸、グルコノラクトン、グルコヘプトラクトン、ギ酸、酢酸、プロピオン酸、酪酸、アスコルビン酸、シュウ酸、マロン酸、コハク酸、グリコール酸、リンゴ酸、酒石酸、ジグリコール酸、或はこれらの塩などが挙げられる。好ましくは、グルコン酸、クエン酸、グルコヘプトン酸、グルコノラクトン、グルコヘプトラクトン、或はこれらの塩などである。
また、エチレンジアミン、エチレンジアミン四酢酸(ＥＤＴＡ)、ジエチレントリアミン五酢酸(ＤＴＰＡ)、ニトリロ三酢酸(ＮＴＡ)、イミノジ酢酸(ＩＤＡ)、イミノジプロピオン酸(ＩＤＰ)、ヒドロキシエチルエチレンジアミン三酢酸(ＨＥＤＴＡ)、トリエチレンテトラミン六酢酸(ＴＴＨＡ)、エチレンジオキシビス(エチルアミン)−Ｎ,Ｎ,Ｎ′,Ｎ′−テトラ酢酸、グリシン類、ニトリロトリメチルホスホン酸、１−ヒドロキシエタン−１,１−ジホスホン酸、或はこれらの塩なども錯化剤として有効である。
【００２４】
また、本発明のスズ合金メッキ浴には、前述したように、上記錯化剤の外にも、酸化防止剤、界面活性剤、平滑剤、光沢剤、半光沢剤、ｐＨ調整剤、導電性塩、防腐剤、消泡剤などの各種添加剤を含有することができる。
上記酸化防止剤は浴中のＳｎ2+の酸化防止を目的としたもので、アスコルビン酸又はその塩、ハイドロキノン、カテコール、レゾルシン、フロログルシン、クレゾールスルホン酸又はその塩、フェノールスルホン酸又はその塩、カテコールスルホン酸又はその塩、ハイドロキノンスルホン酸又はその塩、ヒドロキシナフタレンスルホン酸又はその塩、ヒドラジンなどが挙げられる。例えば、中性浴ではアスコルビン酸又はその塩などが好ましい。
上記界面活性剤は、メッキ皮膜の外観、緻密性、平滑性、密着性などの改善を目的とし、通常のアニオン系、カチオン系、ノニオン系、或は両性などの各種界面活性剤が使用できる。
上記アニオン系界面活性剤としては、アルキル硫酸塩、ポリオキシエチレンアルキルエーテル硫酸塩、ポリオキシエチレンアルキルフェニルエーテル硫酸塩、アルキルベンゼンスルホン酸塩、アルキルナフタレンスルホン酸塩などが挙げられる。カチオン系界面活性剤としては、モノ〜トリアルキルアミン塩、ジメチルジアルキルアンモニウム塩、トリメチルアルキルアンモニウム塩などが挙げられる。ノニオン系界面活性剤としては、Ｃ1〜Ｃ20アルカノール、フェノール、ナフトール、ビスフェノール類、Ｃ1〜Ｃ25アルキルフェノール、アリールアルキルフェノール、Ｃ1〜Ｃ25アルキルナフトール、Ｃ1〜Ｃ25アルコキシルリン酸(塩)、ソルビタンエステル、ポリアルキレングリコール、Ｃ1〜Ｃ22脂肪族アミドなどにエチレンオキシド(ＥＯ)及び／又はプロピレンオキシド(ＰＯ)を２〜３００モル付加縮合させたものなどが挙げられる。両性界面活性剤としては、カルボキシベタイン、スルホベタイン、イミダゾリンベタイン、アミノカルボン酸などが挙げられる。
【００２５】
上記平滑剤としては、β−ナフトール、β−ナフトール−６−スルホン酸、β−ナフタレンスルホン酸、ｍ−クロロベンズアルデヒド、ｐ−ニトロベンズアルデヒド、ｐ−ヒドロキシベンズアルデヒド、(ｏ−、ｐ−)メトキシベンズアルデヒド、バニリン、(２,４−、２,６−)ジクロロベンズアルデヒド、(ｏ−、ｐ−)クロロベンズアルデヒド、１−ナフトアルデヒド、２−ナフトアルデヒド、２(４)−ヒドロキシ−１−ナフトアルデヒド、２(４)−クロロ−１−ナフトアルデヒド、２(３)−チオフェンカルボキシアルデヒド、２(３)−フルアルデヒド、３−インドールカルボキシアルデヒド、サリチルアルデヒド、ｏ−フタルアルデヒド、ホルムアルデヒド、アセトアルデヒド、パラアルデヒド、ブチルアルデヒド、イソブチルアルデヒド、プロピオンアルデヒド、ｎ−バレルアルデヒド、アクロレイン、クロトンアルデヒド、グリオキサール、アルドール、スクシンジアルデヒド、カプロンアルデヒド、イソバレルアルデヒド、アリルアルデヒド、グルタルアルデヒド、１−ベンジリデン−７−ヘプタナール、２,４−ヘキサジエナール、シンナムアルデヒド、ベンジルクロトンアルデヒド、アミン−アルデヒド縮合物、酸化メシチル、イソホロン、ジアセチル、ヘキサンジオン−３,４、アセチルアセトン、３−クロロベンジリデンアセトン、ｓｕｂ.ピリジリデンアセトン、ｓｕｂ.フルフリジンアセトン、ｓｕｂ.テニリデンアセトン、４−(１−ナフチル)−３−ブテン−２−オン、４−(２−フリル)−３−ブテン−２−オン、４−(２−チオフェニル)−３−ブテン−２−オン、クルクミン、ベンジリデンアセチルアセトン、ベンザルアセトン、アセトフェノン、(２,４−、３,４−)ジクロロアセトフェノン、ベンジリデンアセトフェノン、２−シンナミルチオフェン、２−(ω−ベンゾイル)ビニルフラン、ビニルフェニルケトン、アクリル酸、メタクリル酸、エタクリル酸、アクリル酸エチル、メタクリル酸メチル、メタクリル酸ブチル、クロトン酸、プロピレン−１,３−ジカルボン酸、ケイ皮酸、(ｏ−、ｍ−、ｐ−)トルイジン、(ｏ−、ｐ−)アミノアニリン、アニリン、(ｏ−、ｐ−)クロロアニリン、(２,５−、３,４−)クロロメチルアニリン、Ｎ−モノメチルアニリン、４,４′−ジアミノジフェニルメタン、Ｎ−フェニル−(α−、β−)ナフチルアミン、メチルベンズトリアゾール、１,２,３−トリアジン、１,２,４−トリアジン、１,３,５−トリアジン、１,２,３−ベンズトリアジン、イミダゾール、２−ビニルピリジン、インドール、キノリン、モノエタノールアミンとｏ−バニリンの反応物、ポリビニルアルコール、カテコール、ハイドロキノン、レゾルシン、ポリエチレンイミン、エチレンジアミンテトラ酢酸二ナトリウム、ポリビニルピロリドンなどが挙げられる。
また、ゼラチン、ポリペプトン、Ｎ-(３-ヒドロキシブチリデン)-ｐ-スルファニル酸、Ｎ-ブチリデンスルファニル酸、Ｎ-シンナモイリデンスルファニル酸、２,４-ジアミノ-６-(２'-メチルイミダゾリル(１'))エチル-１,３,５-トリアジン、２,４-ジアミノ-６-(２'-エチル-４-メチルイミダゾリル(１'))エチル-１,３,５-トリアジン、２,４-ジアミノ-６-(２'-ウンデシルイミダゾリル(１'))エチル-１,３,５-トリアジン、サリチル酸フェニル、或は、ベンゾチアゾール類も平滑剤として有効である。
上記ベンゾチアゾール類としては、ベンゾチアゾール、２-メチルベンゾチアゾール、２-メルカプトベンゾチアゾール、２-(メチルメルカプト)ベンゾチアゾール、２-アミノベンゾチアゾール、２-アミノ-６-メトキシベンゾチアゾール、２-メチル-５-クロロベンゾチアゾール、２-ヒドロキシベンゾチアゾール、２-アミノ-６-メチルベンゾチアゾール、２-クロロベンゾチアゾール、２,５-ジメチルベンゾチアゾール、６-ニトロ-２-メルカプトベンゾチアゾール、５-ヒドロキシ-２-メチルベンゾチアゾール、２-ベンゾチアゾールチオ酢酸などが挙げられる。
【００２６】
上記光沢剤、或は半光沢剤としては、上記平滑剤とも多少重複するが、ベンズアルデヒド、ｏ−クロロベンズアルデヒド、２,４,６−トリクロロベンズアルデヒド、ｍ−クロロベンズアルデヒド、ｐ−ニトロベンズアルデヒド、ｐ−ヒドロキシベンズアルデヒド、フルフラール、１−ナフトアルデヒド、２−ナフトアルデヒド、２−ヒドロキシ−１−ナフトアルデヒド、３−アセナフトアルデヒド、ベンジリデンアセトン、ピリジデンアセトン、フルフリリデンアセトン、シンナムアルデヒド、アニスアルデヒド、サリチルアルデヒド、クロトンアルデヒド、アクロレイン、グルタルアルデヒド、パラアルデヒド、バニリンなどの各種アルデヒド、トリアジン、イミダゾール、インドール、キノリン、２−ビニルピリジン、アニリン、フェナントロリン、ネオクプロイン、ピコリン酸、チオ尿素類、Ｎ―(３―ヒドロキシブチリデン)―ｐ―スルファニル酸、Ｎ―ブチリデンスルファニル酸、Ｎ―シンナモイリデンスルファニル酸、２,４―ジアミノ―６―(２′―メチルイミダゾリル(１′))エチル―１,３,５―トリアジン、２,４―ジアミノ―６―(２′―エチル―４―メチルイミダゾリル(１′))エチル―１,３,５―トリアジン、２,４―ジアミノ―６―(２′―ウンデシルイミダゾリル(１′))エチル―１,３,５―トリアジン、サリチル酸フェニル、或は、ベンゾチアゾール、２―メルカプトベンゾチアゾール、２―メチルベンゾチアゾール、２―アミノベンゾチアゾール、２―アミノ―６―メトキシベンゾチアゾール、２―メチル―５―クロロベンゾチアゾール、２―ヒドロキシベンゾチアゾール、２―アミノ―６―メチルベンゾチアゾール、２―クロロベンゾチアゾール、２,５―ジメチルベンゾチアゾール、５―ヒドロキシ―２―メチルベンゾチアゾール等のベンゾチアゾール類などが挙げられる。
【００２７】
上記ｐＨ調整剤としては、塩酸、硫酸等の各種の酸、アンモニア水、水酸化カリウム、水酸化ナトリウム等の各種の塩基などが挙げられるが、ギ酸、酢酸、プロピオン酸などのモノカルボン酸類、ホウ酸類、リン酸類、シュウ酸、コハク酸などのジカルボン酸類、乳酸、酒石酸などのオキシカルボン酸類なども有効である。
上記導電性塩としては、硫酸、塩酸、リン酸、スルファミン酸、スルホン酸などのナトリウム塩、カリウム塩、マグネシウム塩、アンモニウム塩、アミン塩などが挙げられるが、上記ｐＨ調整剤で共用できる場合もある。
上記防腐剤としては、ホウ酸、５−クロロ−２−メチル−４−イソチアゾリン−３−オン、塩化ベンザルコニウム、フェノール、フェノールポリエトキシレート、チモール、レゾルシン、イソプロピルアミン、グアヤコールなどが挙げられる。
上記消泡剤としては、プルロニック界面活性剤、高級脂肪族アルコール、アセチレンアルコール及びそれらのポリアルコキシレートなどが挙げられる。
【００２８】
上述の通り、スズ合金メッキ浴は図１又は図２の陰極室３に収容されるが、その一方、図１又は図２の陽極室２には、スズメッキ液、酸又はその塩が収容される。
スズメッキ液は上記可溶性第一スズ塩と酸(又はその塩)からなり、これらの成分はスズ合金メッキ浴で用いる可溶性第一スズ液、酸又はその塩と同じである。スズメッキ液の替わりに、酸又はその塩を陽極室に収容しても差し支えない。
【００２９】
他方、上記陽極室をメッキ槽の陰極室から隔離するアニオン交換膜は特に制限なく公知のものを任意に使用できるが、一般には、スチレン、ジビニルベンゼン及び塩基性モノマーを共重合させたものに、ハロゲン化アルキルを反応させて塩基性基を導入した炭化水素系アニオン交換膜を初め、ヒドロキシパーフルオロ炭化水素ポリマーにハロゲン化アルキルアミンを反応させて塩基性基を導入したフッ素系アニオン交換膜を使用することができる。上記アニオン交換膜の具体例としては、アシプレックス(旭化成(株)製)、ダイヤイオンＳＡ(三菱化学(株)製)、セレミオンＡＭＶ(旭硝子(株)製)などが挙げられる。
【００３０】
本メッキ装置を用いた電気スズ合金メッキ方法に際しては、スズより貴な金属(例えば、Ｂｉ3+やＡｇ+)はアニオン交換膜で遮断されて陽極室に移動することはないため、スズ陽極での置換析出はなく、被メッキ物上へのスズ合金皮膜の形成に効率良く消費される。また、メッキの進行に伴い、陰極室３のスズイオンはメッキ皮膜の形成に消耗されて濃度が低下していくが、その一方で、陽極室２ではスズが溶出してスズイオン濃度が上昇し、この濃厚なスズの酸性水溶液は補給路７を介して陰極室３に逐次補給されるため、スズの濃度低下を補えるとともに、従来のメッキ装置のようなメッキ槽の液量の増大もない。
電気メッキの条件は、アニオン交換膜で隔離するなどの特定条件の外は、特に制限されない。浴温は０℃以上が適当であり、好ましくは１０〜５０℃程度である。陰極電流密度は０.０１〜１５０Ａ／ｄｍ2が適当であり、好ましくは０.１〜３０Ａ／ｄｍ2程度である。浴のｐＨも酸性からほぼ中性までの領域に適用できる。
【００３１】
上記本発明４は、上記スズ合金メッキ方法を用いて素地上にメッキ皮膜を形成した電子部品である。電子部品としては、半導体デバイス、プリント基板、フレキシブルプリント基板、フィルムキャリア、ＩＣ、コネクタ、スイッチ、抵抗、可変抵抗、コンデンサ、フィルタ、インダクタ、サーミスタ、水晶振動子、リード線などが挙げられる。
【実施例】
【００３２】
以下、本発明の電気スズ合金メッキ方法の実施例、当該メッキ方法で得られたスズ合金の電着皮膜の組成とメッキ後の貴な金属の浴中濃度の評価試験例、当該メッキ方法で用いたスズ陽極の継続浸漬による目視外観評価試験例を順次説明する。
尚、本発明は下記の実施例、試験例に拘束されるものではなく、本発明の技術的思想の範囲内で任意の変形をなし得ることは勿論である。
【００３３】
下記の実施例１はアニオン交換膜を用いたスズ−銀合金メッキの例であり、比較例１〜２は同実施例１を基本とした例であって、比較例１はイオン交換膜を使用しないブランク例である通常のスズ−銀合金メッキの例、比較例２は冒述の特許文献１〜２を援用してカチオン交換膜で陽極室を隔離したスズ−銀合金メッキの例である。
下記の実施例２はアニオン交換膜を用いたスズ−銅合金メッキの例であり、比較例３〜４は同実施例２を基本とした例であって、比較例３はイオン交換膜を使用しないブランク例である通常のスズ−銅合金メッキの例、比較例４は冒述の特許文献１〜２を援用してカチオン交換膜で陽極室を隔離したスズ−銅合金メッキの例である。
下記の実施例３はアニオン交換膜を用いたスズ−ビスマス合金メッキの例であり、比較例５〜６は同実施例３を基本とした例であって、比較例５はイオン交換膜を使用しないブランク例である通常のスズ−ビスマス合金メッキの例、比較例６は冒述の特許文献１〜２を援用してカチオン交換膜で陽極室を隔離したスズ−ビスマス合金メッキの例である。
【００３４】
(1)実施例１
スズ−銀合金メッキ浴の組成(ａ)、陽極室に収容する液の組成(ｂ)、並びに電気メッキ条件(ｃ)を下記の通り設定し、図１に示した隔壁型のアニオン交換膜(ダイヤイオンＳＡ；以下の実施例１〜２も同様)で左右両端の陽極室と中央の陰極室が３区分されたメッキ装置により電気スズ−銀合金メッキを行った。
(ａ)スズ−銀合金メッキ浴
メタンスルホン酸第一スズ（Ｓｎ2+として）              １９ｇ／Ｌ
メタンスルホン酸銀（Ａｇ+として）                       １ｇ／Ｌ
メタンスルホン酸（遊離酸として）                    １００ｇ／Ｌ
Ｎ,Ｎ′−ジエチルチオ尿素                             １０ｇ／Ｌ
ノニルフェノールポリエトキシレート（EO付加モル数15）  １０ｇ／Ｌ
カテコール                                              １ｇ／Ｌ
イオン交換水                                                残部
(ｂ)陽極室の収容液
メタンスルホン酸第一スズ（Ｓｎ2+として）              １０ｇ／Ｌ
メタンスルホン酸（遊離酸として）                    １００ｇ／Ｌ
イオン交換水                                                残部
(ｃ)メッキ条件
陰極側：１０００ｍｌ
陽極側：２００ｍｌ
陽極：スズ（９９.９９％以上）
陰極電流密度：２Ａ／ｄｍ2
浴温度：２５℃
メッキ時間：２０分
攪拌：４ｍ／分(カソードロッカー)
【００３５】
(2)比較例１
上記実施例１を基本として、アニオン交換膜のない通常のメッキ槽でスズ−銀合金メッキを行った。スズ−銀合金メッキ浴の組成、並びに電気メッキ条件は上記実施例１の(ａ)及び(ｃ)と同様に設定した。
【００３６】
(3)比較例２
上記実施例１を基本として、図１のメッキ槽を３区分するアニオン交換膜をカチオン交換膜(セレミオンＣＭＶ、旭硝子(株)製；以下の比較例４と６も同様)に替えて、スズ−銀合金メッキを行った。スズ−銀合金メッキ浴の組成、陽極室に収容する液の組成、並びに電気メッキ条件は上記実施例１の(ａ)、(ｂ)及び(ｃ)と同様に設定した。
【００３７】
(4)実施例２
スズ−銅合金メッキ浴の組成(ａ)、陽極室に収容する液の組成(ｂ)、並びに電気メッキ条件(ｃ)を下記の通り設定し、図１に示した隔壁型のアニオン交換膜で３区分されたメッキ装置により電気スズ−銅合金メッキを行った。
(ａ)スズ−銅合金メッキ浴
硫酸第一スズ（Ｓｎ2+として）                          １８ｇ／Ｌ
硫酸銅・五水塩（Ｃｕ2+として）                          ２ｇ／Ｌ
クレゾールスルホン酸                                  １０ｇ／Ｌ
硫酸                                                  ９８ｇ／Ｌ
チオ尿素                                              １０ｇ／Ｌ
オクチルフェノールポリエトキシレート（EO12モル）        ８ｇ／Ｌ
イオン交換水                                                残部
(ｂ)陽極室の収容液
硫酸                                                １２０ｇ／Ｌ
イオン交換水                                                残部
(ｃ)メッキ条件
陰極側：１０００ｍｌ
陽極側：２００ｍｌ
陽極：スズ（９９.９９％以上）
陰極電流密度：２Ａ／ｄｍ2
浴温度：２５℃
メッキ時間：２０分
攪拌：４ｍ／分(カソードロッカー)
【００３８】
(5)比較例３
上記実施例２を基本として、アニオン交換膜のない通常のメッキ槽でスズ−銅合金メッキを行った。スズ−銅合金メッキ浴の組成、並びに電気メッキ条件は上記実施例２の(ａ)及び(ｃ)と同様に設定した。
【００３９】
(6)比較例４
上記実施例２を基本として、図１のメッキ槽を３区分するアニオン交換膜をカチオン交換膜に替えて、スズ−銅合金メッキを行った。スズ−銅合金メッキ浴の組成、陽極室に収容する液の組成、並びに電気メッキ条件は上記実施例２の(ａ)、(ｂ)及び(ｃ)と同様に設定した。
【００４０】
(7)実施例３
スズ−ビスマス合金メッキ浴の組成(ａ)、陽極室に収容する液の組成(ｂ)、並びに電気メッキ条件(ｃ)を下記の通り設定し、図１に示した隔壁型のアニオン交換膜で３区分されたメッキ装置により電気スズ−ビスマス合金メッキを行った。
(ａ)スズ−ビスマス合金メッキ浴
２−ヒドロキシエタンスルホン酸第一スズ（Ｓｎ2+として）４５ｇ／Ｌ
２−ヒドロキシエタンスルホン酸銀（Ｂｉ3+として）        ５ｇ／Ｌ
２−ヒドロキシエタンスルホン酸（遊離酸として）      １２０ｇ／Ｌ
トリスチレン化フェノールポリエトキシレート（EO20モル）  ７ｇ／Ｌ
ラウリルアミンポリエトキシレート（EO15モル）            ５ｇ／Ｌ
カテコール                                              １ｇ／Ｌ
イオン交換水                                                残部
(ｂ)陽極室の収容液
２−ヒドロキシエタンスルホン酸第一スズ（Ｓｎ2+として）  ５ｇ／Ｌ
２−ヒドロキシエタンスルホン酸（遊離酸として）      １００ｇ／Ｌ
イオン交換水                                                残部
(ｃ)メッキ条件
陰極側：１０００ｍｌ
陽極側：２００ｍｌ
陽極：スズ（９９.９９％以上）
陰極電流密度：２Ａ／ｄｍ2
浴温度：２５℃
メッキ時間：２０分
攪拌：４ｍ／分(カソードロッカー)
【００４１】
(8)比較例５
上記実施例３を基本として、アニオン交換膜のない通常のメッキ槽でスズ−ビスマス合金メッキを行った。スズ−ビスマス合金メッキ浴の組成、並びに電気メッキ条件は上記実施例３の(ａ)及び(ｃ)と同様に設定した。
【００４２】
(9)比較例６
上記実施例３を基本として、図１のメッキ槽を３区分するアニオン交換膜をカチオン交換膜に替えて、スズ−ビスマス合金メッキを行った。スズ−ビスマス合金メッキ浴の組成、陽極室に収容する液の組成、並びに電気メッキ条件は上記実施例３の(ａ)、(ｂ)及び(ｃ)と同様に設定した。
【００４３】
そこで、実施例１〜３及び比較例１〜６の各メッキ方法で得られた電着皮膜の組成、並びにメッキ後の浴中の貴な金属濃度を測定して、スズ合金皮膜の円滑な形成度合(即ち、スズと貴な金属の共析度合)とメッキ浴中の貴な金属の消耗度合を調べた。
《メッキ皮膜組成と貴な金属の消耗度合の評価試験例》
図３Ａ〜図３Ｃの上寄り２欄はその結果である。
(1)スズ−銀合金メッキ
実施例１では、メッキで得られたスズ−銀合金の電着皮膜の組成はスズ／銀＝９５／５(重量比)であった。比較例１の電着皮膜の組成は銀の陽極置換のため銀の比率が低くなったが、比較例２の皮膜組成は実施例１と変わらなかった。
一方、実施例１のメッキ後のメッキ浴中の銀濃度は０.９３ｇ／Ｌであり、当初のメッキ浴の銀濃度である１ｇ／Ｌからあまり低下しておらず、銀は電着のみに因り消耗していることから、陽極への置換析出による銀の無駄な消耗が阻止されたことが確認できた。これに対して、通常方法でメッキした比較例１では、メッキ後の銀濃度は０.７ｇ／Ｌであり、当初の銀濃度の１ｇ／Ｌから大きく減少しており、陽極への置換析出で無駄に消耗したものと思われる。カチオン交換膜を用いた比較例２では、メッキ後の銀濃度は実施例１と変わらなかった。
【００４４】
(2)スズ−銅合金メッキ
実施例２では、メッキで得られたスズ−銅合金の電着皮膜の組成はスズ／銅＝９０／１０(重量比)であった。比較例３の電着皮膜の組成は銅の陽極置換のために銅の比率が低くなったが、比較例４の皮膜組成は実施例２と変わらなかった。
一方、実施例２のメッキ後の浴中の銅濃度は１.８６ｇ／Ｌであり、当初のメッキ浴の銅濃度である２ｇ／Ｌからあまり低下しておらず、銅は電着のみに因り消耗していることから、陽極への置換析出による銅の無駄な消耗が阻止されたことが確認できた。これに対して、通常方法でメッキした比較例３では、メッキ後の銅濃度は１.７ｇ／Ｌであり、実施例２よりかなり低い数値であった。カチオン交換膜を用いた比較例４では、メッキ後の銅濃度は実施例２と変わらなかった。
【００４５】
(3)スズ−ビスマス合金メッキ
実施例３では、メッキで得られたスズ−ビスマス合金の電着皮膜の組成はスズ／ビスマス＝９０／１０(重量比)であった。比較例５の電着皮膜の組成はビスマスの陽極置換のためにビスマスの比率が低くなったが、比較例６の皮膜組成は実施例３と変わらなかった。  一方、実施例３のメッキ後のメッキ浴中のビスマス濃度は４.８５ｇ／Ｌであり、当初のメッキ浴のビスマス濃度である５ｇ／Ｌからあまり低下しておらず、ビスマスは電着のみに因り消耗していることから、陽極への置換析出によるビスマスの無駄な消耗が阻止されたことが確認できた。これに対して、通常方法でメッキした比較例５では、メッキ後のビスマス濃度は４.２ｇ／Ｌであり、実施例３よりかなり低い数値であり、陽極への置換析出で無駄に消耗したものと思われる。カチオン交換膜を用いた比較例６では、メッキ後のビスマス濃度は実施例３と変わらなかった。
【００４６】
そこで、メッキ後もスズ陽極をメッキ浴中に放置して継続的な浸漬を続け、スズ陽極での置換析出の阻止力或は進行度合を、陽極外観により評価した。
《スズ陽極での置換析出防止評価試験例》
実施例１〜３及び比較例１〜６の各方法でスズ合金メッキを行った後、スズ陽極をそのままメッキ槽に継続浸漬し、１日目、３日目、１０日目の経過時点でのスズ陽極の外観を目視観察した。併せて、１０日目の時点でのスズ合金メッキ浴中の貴な金属の濃度を調べた。
図３Ａ〜図３Ｃの下寄り２欄はその試験結果である。
(1)スズ−銀合金メッキ
実施例１では１０日目の時点でも銀の置換析出は確認できなかったのに対して、比較例１では当然ながら１日目の時点で既に銀の置換析出が認められた。比較例２では、３日目の時点で置換析出が極くわずかに認められ、１０日目の時点において銀が少し置換析出した。
一方、１０日目におけるメッキ浴中の銀濃度は、実施例１では０.９２ｇ／Ｌであったのに対して、比較例１では０.１２ｇ／Ｌと大幅に低下しており、比較例２でも０.８３ｇ／Ｌと実施例１より低い数値であったことから、この陽極置換による銀の消耗度合は上記陽極外観の評価の優劣を明白に裏付けている。
(2)スズ−銅合金メッキ
実施例２では１０日目の時点でも銀の置換析出は確認できなかったのに対して、比較例３では１日目の時点で銅の置換析出が少し認められ、３日目の時点では明らかな析出が認められた。尚、１日目で既に置換析出が明らかな上記比較例１のスズ−銀合金メッキとの差異は、スズと銅の電極電位差が銀との間の電位差より小さいことに因るものと思われる。比較例４では、３日目の時点で置換析出が極くわずかに認められ、１０日目の時点で銅が少し置換析出した。
この陽極外観の優劣は、１０日目における浴中の銅濃度(即ち、陽極置換による銅の消耗度合の大小)によって明白に裏付けられる。
(3)スズ−ビスマス合金メッキ
実施例３では１０日目の時点でもビスマスの置換析出は確認できなかったのに対して、比較例５では１日目の時点で既にビスマスの置換析出が認められた。比較例６では、３日目の時点で置換析出が極くわずかに認められ、１０日目の時点でビスマスが少し置換析出した。
この陽極外観の優劣は、１０日目における浴中のビスマス濃度(即ち、陽極置換によるビスマスの消耗度合の大小)によって明白に裏付けられる。
【００４７】
上記(1)〜(3)を総合的に評価すると、アニオン交換膜で陽極室を隔離する本発明のスズ合金メッキ方法は、イオン交換膜を使用しない従来のメッキ方法(比較例１、３、５)に比べて、貴な金属の陽極上での置換析出を確実に阻止できることが明らかになった。この点は、前記試験例における貴な金属の当初濃度に対するメッキ後の浴中濃度の低下度合の大小とも照応するものである(例えば、実施例１では銀の濃度低下は極くわずかであるが、比較例１では大きく低下していた)。
また、冒述の特許文献１〜２を援用したカチオン交換膜で陽極室を隔離した比較例２、４、６では、１０日目の時点で貴な金属が少し陽極上に置換析出し、これを裏付けるように、当該各比較例の１０日目時点でのスズ合金メッキ浴中の貴な金属の濃度は対応する実施例より消耗のために低下していることから、長期に連続操業することが多い電気スズ合金メッキの実情では、この置換析出は問題であり、また、メッキ操業の長期化により置換析出度合が拡大する恐れも充分にあり得る。
このため、１０日目の時点でも置換析出しない本発明のメッキ方法は、長期操業でもメッキ浴の管理を容易化でき、また、貴な金属の無駄な消耗をなくして生産率を高められる利点とも相俟って、カチオン交換膜で隔離する比較例２、４、６の方法より実質上の優位性が高いことは明らかである。
【図面の簡単な説明】
【００４８】
【図１】本発明のスズ合金メッキ装置の概略正面図である。
【図２】別実施例を示す図１の相当図である。
【図３】図３Ａ〜図３Ｃは実施例１〜３及び比較例１〜６の各スズ合金メッキ方法を行った際の電着皮膜の組成、メッキ後の貴な金属の浴中濃度、メッキ後さらに１０日目の時点での貴な金属の浴中濃度、陽極外観の評価試験結果を示し、図３Ａはスズ−銀合金メッキ、図３Ｂはスズ−銅合金メッキ、図３Ｃはスズ−ビスマス合金メッキについての各図表である。
【符号の説明】
【００４９】
１…メッキ槽、２…陽極室、３…陰極室、４…アニオン交換膜、５…スズ陽極、６…陰極、７…補給路、８…搬送ポンプ、９…流量調整弁、１０…メッキ装置。
【図１】
2005139474.tif 000002
【図２】
2005139474.tif 000003
【図３】
2005139474.tif 000004